(57)【特許請求の範囲】
【請求項１】
一般式（１）で示されるスピロビ（ｍ−ジチアン）骨格を有するエポキシ化合物を主成分として含有することを特徴とする光学用樹脂組成物。
【化１】
0003736114.tif 000011
（Ｘ１、Ｘ２、Ｘ３及びＸ４はそれぞれＳまたはＯを示し、ｍは０〜６を示す）
【請求項２】
請求項１に記載の光学用樹脂組成物を重合硬化して得られる光学
用樹脂硬化物。
【請求項３】
請求項２に記載の光学用樹脂硬化物からなるプラスチックレンズ。
【発明の詳細な説明】
【０００１】
【発明の属する技術分野】
本発明は、光学用樹脂組成物、光学用樹脂及びプラスチックレンズに関するものである。
【０００２】
【従来の技術】
プラスチックレンズ材料は、軽量かつ強靭に富み、また染色が容易であることから、各種光学材料、特に眼鏡レンズに近年多用されている。
【０００３】
従来技術におけるジエチレングリコールビス（アリルカーボネート）樹脂レンズは、ガラスレンズに比較し、安全性、易加工性、ファッション性などにおいて優れており、さらに反射防止技術、ハードコート技術、ハードコート＋反射防止技術の開発により急速に普及してきた。しかし、ジエチレングリコールビス（アリルカーボネート）樹脂の屈折率は１．５０とガラスレンズに比べ低いために、近視用メガネレンズでは外周部が、また遠視用レンズでは中心部が、それぞれガラスレンズに比べ厚くなるという欠点を有している。
【０００４】
このため眼鏡用プラスチックレンズの分野では、高屈折率プラスチックレンズ材料によって薄型化を図る技術開発が積極的に行われている。光学材料、特に眼鏡レンズに要求される性能は、低比重に加えて光学性能としては高屈折率と高アッべ数であり、物理的性能としては、高耐熱性、高強度である。高屈折率レンズはレンズの色収差を低減し、高耐熱性、高強度は二次加工を容易にするとともに、安全性等の観点から重要である。
【０００５】
屈折率１．６あるいはこれ以上とする開発がこれまでになされてきた。既にクロル、ブロム原子を含むメタクリレート化合物の重合体、ブロモ原子を含むヒドロキシ化合物とイソシアネート化合物との反応により得られるウレタン構造を有する熱硬化型光学材料（特開昭５８−１６４６１５号公報等）が提案されている。しかしながら、クロル、ブロモ原子を含む化合物を用いた場合は比重が大となり、この場合も軽量性が損なわれる結果となった。このため、ポリチオール化合物とポリイソシアネート化合物との反応により得られるチオウレタン構造を有する熱硬化型光学材料が特公平４−５８４８９号公報、特開平５−１４８３４０号公報に提案されている。すなわち、特開平５−１４８３４０号公報には一分子中に硫黄原子を４個有する分岐型ポリチオール化合物が、特開平２−２７０８５９号公報には一分子中に硫黄原子を５個有する分岐型ポリチオール化合物が、特開平６−１９２２５０号公報には分子中にジチアン環構造を有するポリチオール化合物が提案されている。これらチオウレタン構造を有する光学材料により屈折率、アッベ数の改良はある程度なされたがいまだ不十分であった。さらには、エポキシ基またはチオエポキシ基を２官能以上の化合物と重合しレンズを得る技術も、特開平１−９６８１５号公報、特開平３−８１３２０号公報に提案されている。これら従来技術のエポキシ、チオエポキシ化合物を硬化重合して得られる光学材料の屈折率は十分ではなくまたアッベ数も低く、屈折率とアッベ数の不満足なものであった。いずれにしても、これら従来技術の含硫黄化合物等により、より薄い肉厚、軽量化の問題はある程度解決されたが、さらに高い屈折率が望ましいことは言うまでもない。
【０００６】
一方、光学材料に要求されるもう一方の重要な性能として色収差が少ないことが挙げられる。色収差はアッベ数が高い程良好となるため高アッベ数材料が望まれている。しかしながら、一般にアッベ数は屈折率の上昇に伴い低下する傾向を示し、ジエチレングリコールビスアリルカーボネートおよび、ポリチオール化合物とポリイソシアネート化合物、エポキシ、チオエポキシ化合物に代表される従来技術の化合物を原料とするプラスチック材料では、屈折率１．５から１．５５の場合アッベ数は約５０から５５が、屈折率１．６０の場合アッベ数は４０、屈折率１．６６の場合アッベ数は３０程度が限界であり、屈折率１．７を実現しようとした場合、アッベ数３０程度以下となり実用に耐えるものではなかった。さらに、従来技術、特にチオウレタン材料等の場合、高屈折率発現のためには原料硫黄化合物の分子量が大となり、このため架橋密度が低下し、耐熱性低下等の支障をきたしている。これらを解決すべく特開平９−７１５８０号公報及び特開平９−１１０９７９号公報ではそれぞれ、分岐アルキルスルフィド型エピスルフィド化合物及び直鎖アルキルスルフィド型エピスルフィド化合物が提案されている。しかし、この分岐、直鎖アルキルスルフィド型エピスルフィド化合物は屈折率、アッベ数は向上しているものの耐熱性も不十分であり、脆性破壊し易く、眼鏡レンズへの枠入れ加工時ならびに使用時に破損する欠点を有している。また、特開平９−２５５７８１号公報では環状骨格を有するエピスルフィド化合物が開示されているが、環状骨格として芳香族を使用した場合、光学的歪みが発生する。また、前記公報記載の脂環族ではまだ脆性強度が不十分である。
【０００７】
【発明が解決しようとする課題】
そこで、本発明の目的は、高屈折率、高アッベ数、耐熱性、光学歪みならびに脆性強度等を全て備えたバランスのよい光学樹脂を提供することである
【０００８】
【課題を解決するための手段】
本発明者らは上記目的を達成するために鋭意検討を加えた結果、一般式（１）で示されるスピロビ（ｍ−ジチアン）骨格を有するエポキシ化合物を主成分とすることによって、本発明の目的が達成されることを見出し、本発明を完成するに至った。
【０００９】
【化２】
0003736114.tif 000002
【００１０】
（Ｘ１、Ｘ２、Ｘ３及びＸ４はそれぞれＳまたはＯを示し、ｍは０〜６を示す）
以下、本発明について更に詳しく説明する。
【００１１】
Ｘ１、Ｘ２、Ｘ３及びＸ４はそれぞれＳまたはＯを示すが、ずべてＳとしてもいいし、すべてＯとしてもいいし、ＳとＯとを混在させてもいい。すなわち、本発明のエポキシ基はチオエポキシ基をも含むものである。なお、屈折率が１．７０以上必要な場合はこのＳの個数をＳとＯとの合計個数に対して５０％以上とする。
【００１２】
また、ｍを０〜６としたのは、ｍが７以上の場合には重合硬化して得られる光学材料の耐熱性が低下し、また、硫黄含有量が低下し高屈折率が達成されないからである。
【００１３】
本発明の最大の特徴とするところは、基本骨格にスピロビ（ｍ−ジチアン）骨格を有することにあり、硫黄原子により高屈折率化、スピロ環により脆性強度を保つことが可能となった。
本発明のスピロビ（ｍ−ジチアン）骨格を有するエポキシもしくは／またはチオエポキシ化合物はペンタエリスリトールテトラブロマイドを出発原料とし、水硫化ナトリウム水溶液等によりペンタエリスリチオトールとし、１，３−ジブロモ−２−プロパノール、１，３−ジブロモ−２−ヒドロキシエチルプロパン、１，３−ジブロモ−２−ヒドロキシエチルプロパン、１，３−ジブロモ−２−（ｎ−（３−ヒドロキシ）プロピル）、１，３−ジブロモ−２−（ｎ−（３−ヒドロキシ）プロピル）プロパン、１，３−ジブロモ−２−（ｎ−（３−ヒドロキシ）ブチル）プロパン、１，３−ジブロモ−２−（ｎ−（３−ヒドロキシ）プロピル）プロパン、１，３−ジブロモ−２−（ｎ−（４−ヒドロキシ）プロピルブチル）、１，３−ジブロモ−２−（ｎ−（５−ヒドロキシ）ペンチル）プロパンプロパン、１，３−ジブロモ−２−（ｎ−（６−ヒドロキシ）ヘキシル）プロパンとアルカリ存在化で反応することにより、ジ（ヒドロキシアルキル）−スピロビ（ｍ−ジチアン）の構造（２）を得ることができる。
【００１４】
【化３】
0003736114.tif 000003
【００１５】
（ｍは０〜６を示す）
式（２）のＸ１，Ｘ３をチオール化する場合には硫化水素と反応させることにより、ジ（メルカプトアルキル）−スピロビ（ｍ−ジチアン）（３）の構造を得ることができる。
【００１６】
【化４】
0003736114.tif 000004
【００１７】
（ｍは０〜６を示す）
次いで、式（２）、（３）のジヒドキシ化合物、ジメルカプト化合物とエピハロヒドリンをアルカリ存在下で反応させて、式（４）、（５）の構造を得、ついで、
【００１８】
【化５】
0003736114.tif 000005
【００１９】
【化６】
0003736114.tif 000006
【００２０】
（ｍは０〜６を示す）
該エポキシ化合物を、チオシアン酸塩、チオ尿素、トリフェニルホスフィンスルファイド、３−メチルベンゾチアゾ−ル−２−チオン等のチア化剤と、好ましくはチオシアン酸塩、チオ尿素と反応させ製造される。式（４）、（５）で表されるエポキシ化合物の製造において、エピハロヒドリン化合物として好ましいものは、エピクロロヒドリンである。
【００２１】
また、エピハロヒドリン化合物は量論的には式（２）、（３）のジヒドロキシ化合物、ジメルカプト化合物の２倍モルを使用が、生成物の純度、反応速度、経済性等を重視するのであれば、これ以下でもこれ以上の量を使用してもかまわない。好ましくは２〜３０倍モル使用し反応する。反応は、無溶媒あるいは溶媒中のいずれでもかまわないが、溶媒を使用するときは、エピハロヒドリン、式（４）、（５）のジヒドロキシ化合物、ジメルカプト化合物、ジヒドロキシ化合物の金属塩、ジメルカプト化合物の金属塩のいずれかが可溶のものを使用することが望ましい。具体例としては、水、アルコール類、エーテル類、芳香族炭化水素類、ハロゲン化炭化水素類等があげられる。反応は量論以上の塩基の存在において容易に進行する。塩基としては、ピリジン、トリエチルアミン、ジアザビシクロウンデセン等の三級アミン、アルカリまたはアルカリ土類金属の水酸化物があげられるが、好ましいものは、アルカリまたはアルカリ類金属の水酸化物であり、より好ましいものは、水酸化ナトリウム、水酸化カリウム等である。反応温度は通常−１０〜１００℃で実施されるが、好ましくは−１０〜６０℃である。反応時間は上記の各種条件下で反応が完結する時間であればかまわないが、通常１０時間以下が適当である。式（４）、（５）で表されるエポキシ化合物より式（１）エピスルフィド化合物を製造する方法において、チア化剤としてチオシアン酸塩を使用する場合、好ましいチオシアン酸塩は、アミン、アルカリまたはアルカリ土類金属塩であり、より好ましいものは、チオシアン酸カリウム、チオシアン酸ナトリウムである。また、チオシアン酸塩は量論的には式（４）、（５）のエポキシ化合物の１もしくは２倍モルを使用するが、生成物の純度、反応速度、経済性等を重視するのであれば、これ以下でもこれ以上の量を使用もかまわない。好ましくは１〜１０倍モル使用し反応する。反応は、無溶媒あるいは溶媒中のいずれでもかまわないが、溶媒を使用するときは、チオシアン酸塩あるいはチオ尿素さらには式（４）、（５）のエポキシ化合物いずれかが可溶のものを使用することが望ましい。具体例としては、水、メタノール、エタノール、イソプロパノール等のアルコ−ル類；ジエチルエーテル、テトラヒドロフラン、ジオキサン等のエーテル類；メチルセロソルブ等のヒドロキシエーテエル類；ベンゼン、トルエン、キシレン等の芳香族炭化水素類；ジクロロエタン、クロロホルム、クロロベンゼン等のハロゲン化炭化水素類等があげられ、これらの併用使用、例えば、エーテル類、ヒドロキシエーテル類、ハロゲン化炭化水素類、芳香族炭化水素類とアルコール類の組み合わせは効果的である。また、反応液中に酸および酸無水物等を重合抑制剤として添加することは、反応成績を上げる面から有効な手段である。酸および酸無水物の具体例としては、硝酸、塩酸、硫酸、発煙硫酸、ホウ酸、ヒ酸、燐酸、青酸、酢酸、過酢酸、チオ酢酸、シュウ酸、酒石酸、プロピオン酸、酪酸、コハク酸、マレイン酸、安息香酸、無水硝酸、無水硫酸、酸化ホウ素、五酸化ヒ素、五酸化燐、無水クロム酸、無水酢酸、無水プロピオン酸、無水酪酸、無水コハク酸、無水マレイン酸、無水安息香酸、無水フタル酸、シリカゲル、シリカアルミナ、塩化アルミニウム等があげられ、これらのいくつかを併用することも可能である。添加量は通常反応液総量に対して、０．００１〜１０ｗｔ％である。反応温度は通常０〜１００℃で実施されるが、好ましくは２０〜７０℃である。反応生成物は酸性水溶液を用いた洗浄によって、得られる化合物の安定性を向上せしめることが可能である。酸性水溶液に用いる酸の具体例としては、硝酸、塩酸、硫酸、ホウ酸、ヒ酸、燐酸、青酸、酢酸、過酢酸、チオ酢酸、シュウ酸、酒石酸、コハク酸、マレイン酸等があげられる。また、これらは単独でも２種類以上を混合して用いても良い。これらの酸の水溶液は通常ｐＨ６以下で効果を現すが、より効果的にはｐＨ３以下である。
【００２２】
以上とは別の製法として、式（４）、（５）のエポキシ化合物に対応する式（６）、（７）の不飽和化合物の有機過酸、アルキルペルオキシド、過酸化水素等による酸化により製造し、これを上述の方法により式（１）のチオエポキシ化合物とする方法もあげられる。
【００２３】
【化７】
0003736114.tif 000007
【００２４】
【化８】
0003736114.tif 000008
【００２５】
（ｍは０〜６を示す）
本発明のスピロビ（ｍ−ジチアン）骨格を有するエポキシもしくは／またはチオエポキシ化合物は、硬化触媒の存在下あるいは不存在下に加熱重合し樹脂を製造することができる。好ましい方法は硬化触媒を使用する方法であり、硬化触媒はアミン類、ホスフィン類、スルホニウム塩類、鉱酸類、ルイス酸類、有機酸類、ケイ酸類、四フッ化ホウ酸等が使用される。具体例としては、
（１）エチルアミン、ｎ−ブロピルアミン、ｓｅｃ−プロピルアミン、ｎ−ブチルアミン、ｓｅｃ−ブチルアミン、ｉ−ブチルアミン、ｔ−ブチルアミン、ペンチルアミン、ヘキシルアミン、ヘプチルアミン、オクチルアミン、デシルアミン、ラウリルアミン、ミスチリルアミン、１，２−ジメチルヘキシルアミン、３−ペンチルアミン、２−エチルヘキシルアミン、アリルアミン、アミノエタノール、アミノヘキサノール、３−エトキシプロピルアミン、３−プロポキシプロピルアミン、３−イソプロポキシプロピルアミン、３−ブトキシプロピルアミン、３−イソブトキシプロピルアミン、３−（２−エチルヘキシロキシ）プロピルアミン、アミノシクロペンタン、アミノシクロヘキサン、アミノノルボルネン、アミノメチルシクロヘキサン、アミノベンゼン、ベンジルアミン、フェネチルアミン、α−フェニルエチルアミン、ナフチルアミン、フルフリルアミン等の１級アミン；エチレンジアミン、１，２−ジアミノプロパン、１，３−ジアミノプロパン、１，２−ジアミノブタン、１，３−ジアミノブタン、１，４−ジアミノブタン、１、５―ジアミノペンタン、１，６−ジアミノヘキサン、１，７−ジアミノヘプタン、１，８−ジアミノオクタン、ジメチルアミノプロピルアミン、ジエチルアミノプロピルアミン、ビス−（３−アミノプロピル）エーテル、１，２−ビス−（３−アミノプロポキシ）エタン、１，３−ビス−（３−アミノプロポキシ）−２，２‘−ジメチルプロパン、アミノエチルエタノールアミン、１，２−、１−３あるいは１，４−ビスアミノシクロヘキサン、１，３−あるいは１，４−ビスアミノメチルシクロヘキサン、１，３−あるいは１，４−ビスアミノエチルシクロヘキサン、１，３−あるいは１，４−ビスアミノプロピルシクロヘキサン、水添４，４’−ジアミノジフェニルメタン、２−あるいは４−アミノピペリジン、
２−あるいは４−アミノメチルピペリジン、Ｎ−アミノエチルピペリジン、 Ｎ−アミノプロピルピペリジン、Ｎ−アミノエチルモルホリン、 Ｎ−アミノプロピルモルホリン、イソホロンジアミン、メタンジアミン、１，４−ビスアミノプロピルピペラジン、ｏ−、ｍ−あるいはｐ−フェニレンジアミン、２，４−あるいは２，６−トリレンジアミン、２，４−トルエンジアミン、ｍ−アミノベンジルアミン、４−クロロ−ｏ−フェニレンジアミン、テトラクロロ−ｐ−キシレンジアミン、４−メトキシ−６−メチル−ｍ−フェニレンジアミン、ｍ−あるいはｐ−キシリレンジアミン、１，５−あるいは、２，６−ナフタレンジアミン、ベンジジン、４、４’−ビス（０−トルイジン）、ジアニジン、４，４’−ジアミノジフェニルメタン、２，２−（４，４’−ジアミノジフェニル）プロパン、４，４’−ジアミノジフェニルエ−テル、４，４’−チオジアニン、４，４’−ジアミノジフェニルスルホン、４，４’−ジアミノジトリルスルホン、メチレンビス（０−クロロアニリン）、３，９−ビス（３−アミノプロピル）２，４，８，１０−テトラキサスピロ［５，５］ウンデカン、ジエチレントリアミン、イミノビスプロピルアミン、ビス（ヘキサメチレン）トリアミン、トリエチレンテトラミン、テトラエチレンペンタミン、ペンタエチレンヘキサミン、Ｎ−アミノエチルピペラジン、１，４−ビス（アミノエチルピペラジン）、１，４−ビス（アミノプロピルピペラジン）、２，６−ジアミノピリジン、ビス（３，４−ジアミノフェニル）スルホン等の１級ポリアミン；ジエチルアミン、ジプロピルアミン、ジ−ｎ−ブチルアミン、ジ−ｓｅｃ−ブチルアミン、イソブチルアミン、ジ−ｎ−ペンチルアミン、ジ−３−ペンチルアミン、ジヘキシルアミン、オクチルアミン、ジ（２−エチルヘキシル）アミン、メチルヘキシルアミン、ジアリルアミン、ピロリジン、ピペリジン、２−，６−、３，５−ルペジン、ジフェニルアミン、Ｎ−メチルアニリン、 Ｎ−エチルアニリン、ジベンジルアミン、ジナフチルアミン、ピロ−ル、インドリン、インド−ル、モルホリン等の２級アミン；Ｎ，Ｎ’−ジメチルエチレンアミン、 Ｎ，Ｎ’−ジメチル−１，２−ジアミノプロパン、 Ｎ，Ｎ’−ジメチル−１，３−ジアミノプロパン、 Ｎ，Ｎ’−ジメチル−１，２−ジアミノブタン、 Ｎ，Ｎ’−ジメチル−１，３−ジアミノブタン、 Ｎ，Ｎ’−ジメチル−１，４−ジアミノブタン、 Ｎ，Ｎ’−ジメチル−１，５−ジアミノペンタン、Ｎ，Ｎ’−ジメチル−１，６−ジアミノヘキサン、 Ｎ，Ｎ’−ジメチル−１，７−ジアミノヘプタン、 Ｎ，Ｎ’−ジエチルエチレンジアミン、 Ｎ，Ｎ’−ジエチル−１，２−ジアミノプロパン、 Ｎ，Ｎ’−ジエチル−１，３−ジアミノプロパン、 Ｎ，Ｎ’−ジエチル−１，２−ジアミノブタン、 Ｎ，Ｎ’−ジエチル−１，３−ジアミノブタン、 Ｎ，Ｎ’−ジエチル−１，３−ジアミノブタン、
Ｎ，Ｎ’−ジエチル−１，４−ジアミノブタン、 Ｎ，Ｎ’−ジエチル−１，６−ジアミノヘキサン、ピペラジン、２−メチルピペラジン、２，５−あるいは２，６−ジメチルピペラジン、ホモピペラジン、１，１−ジ−（４−ピペリジル）メタン、１，２−ジ−（４−ピペリジル）エタン、１，３−ジ−（４−ピペリジル）プロパン、１，４−ジ−（４−ピペリジル）ブタン、テトラメチルグアニジン等の２級ポリアミン；トリメチルアミン、トリエチルアミン、トリ−ｎ−プロピルアミン、トリ−ｉｓｏ−プロピルアミン、トリ−１，２−ジメチルプロピルアミン、トリ−３−メトキシプロピルアミン、トリ−ｎ−ブチルアミン、トリ−ｉｓｏ−プロピルアミン、トリ−ｓｅｃ−ブチルアミン、トリ−ペンチルアミン、トリ−ｎ−ヘキシルアミン、トリ−ドデシルアミン、トリ−ラウリルアミン、トリ−シクロヘキシルアミン、 Ｎ，Ｎ−ジメチルヘキシルアミン、Ｎ−メチルジヘキシルアミン、 Ｎ，Ｎ−ジメチルシクロヘキシルアミン、 Ｎ−メチルジシクロヘキシルアミン、トリエタノ−ルアミン、トリベンジルアミン、 Ｎ，Ｎ−ジメチルベンジルアミン、ジエチルベンジルアミン、トリフェニルアミン、 Ｎ，Ｎ−ジメチルアミノ−ｐ−クレゾ−ル、 Ｎ，Ｎ−ジメチルアミノメチルフェノール、２―（ Ｎ，Ｎ−ジメチルアミノメチル）フェノール、 Ｎ，Ｎ−ジメチルアニリン、 Ｎ，Ｎ−ジエチルアニリン、ピリジン、キノリン、Ｎ−メチルモルホリン、Ｎ−メチルピペリジン、２−（２−ジメチルアミノエトキシ）−４−メチル−１，３，２−ジオキサボルナン等の３級アミン；テトラメチルエチレンジアミン、ピペラジン、 Ｎ，Ｎ’−ビス（（２−ヒドロキシ）プロピル）ピペラジン、ヘキサメチレンテトラミン、 Ｎ，Ｎ，Ｎ’，Ｎ’−テトラメチル−１，３−ブタンアミン、２−ジメチルアミノ−２−ヒドロキシプロパン、ジエチルアミノエタノール、Ｎ，Ｎ，Ｎ−トリス（３−ジメチルアミノプロピル）アミン、２，４，６−トリス（Ｎ，Ｎ−ジメチルアミノメチル）フェノ−ル、ヘプタメチルイソビグアニド等の３級ポリアミン；イミダゾール、Ｎ−メチルイミダゾール、２−メチルイミダゾール、４−メチルイミダゾール、Ｎ−エチルイミダゾール、 ２−エチルイミダゾール、４−エチルイミダゾール、 Ｎ−ブチルイミダゾール、 ２−ブチルイミダゾール、
Ｎ−ウンデシルイミダゾール、 ２−ウンデシルイミダゾール、 Ｎ−フェニルイミダゾール、 ２−フェニルイミダゾール、 Ｎ−ベンジルイミダゾール、 ２−ベンジルイミダゾール、１−ベンジル−２−メチルイミダゾール、Ｎ−（２’−シアノエチル）−２−メチルイミダゾール、Ｎ−（２’−シアノエチル）−２−メチルイミダゾール、Ｎ−（２’−シアノエチル）−２−ウンデシルイミダゾール、
Ｎ−（２’−シアノエチル）−２−フェニルイミダゾール、３，３−ビス−（２−エチル−４−メチルイミダゾリル）メタン、アルキルイミダゾールとホルムアルデヒドの縮合物等の各種イミダゾール類；１，８−ジアザビシクロ（５，４，０）ウンデセン−７，１，５−ジアザビシクロ（４，３，０）ノネン−５，６−ジブチルアミノ−１，８−ジアザビシクロ（５，４，０）ウンデセン−７等のアミジン類；以上に代表されるアミン系化合物。
【００２６】
（２）（１）のアミン類とハロゲン、鉱酸、ルイス酸、有機酸、ケイ酸、四フッ化ホウ酸等との４級アンモニウム塩。
【００２７】
（３）（１）のアミン類とボランおよび三フッ化ホウ素とのコンプレックス。
【００２８】
（４）トリメチルホスフィン、トリエチルホスフィン、トリ−ｉｓｏ−プロピルホスフィン、トリ−ｎ−シクロヘキシルホスフィン、トリ−ｎ−オクチルホスフィン、トリシクロヘキシルホスフィン、トリベンジルホスフィン、トリス（２−メチルフェニル）ホスフィン、トリス（３−メチルフェニル）ホスフィン、トリス（ジエチルアミノ）ホスフィン、ジメチルフェニルホスフィン、ジエチルフェニルホスフィン、ジシクロヘキシルフェニルホスフィン、エチルフェニルホスフィン、ジフェニルシクロヘキシルホスフィン、クロロジフェニルホスフィン等のホスフィン類。
【００２９】
（５）塩酸、硫酸、硝酸、燐酸、炭酸等の鉱酸物およびこれらの半エステル類。
【００３０】
（６）３フッ化ホウ素、３フッ化ホウ素のエーテラート等に代表されるルイス酸類。
【００３１】
（７）カルボン酸に代表される有機酸類およびこれらの半エステル類。
【００３２】
（８）ケイ酸、四フッ化ホウ酸。
【００３３】
等である。これらの中で硬化物の着色が少なく好ましいものは、１級モノアミン、
２級モノアミン、３級ポリアミン、イミダゾール類、アミジン類、４級アンモニウム塩、ホスフィン類である。より好ましいものは、エピスルフィド基と反応し得る基を１個以下有する、２級モノアミン、３級モノアミン、３級ポリアミン、イミダゾール類、アミジン類、４級アンモニウム塩、ホスフィン類である。また、これらは単独でも２種類以上を混合して用いても良い。以上の硬化触媒は、エポキシ、チオエポキシ化合物１モルに対して通常０．０００１モルから１．０モル使用するが、好ましくは、０．０００１モルから０．５モル、より好ましくは、０．０００１モルから０．１モル未満、最も好ましくは、０．０００１モルから０．０５モル使用する。硬化触媒の量がこれより多いと硬化物の屈折率、耐熱性が低下し、また着色する。これより少ないと十分に硬化せず耐熱性が不十分となる。
【００３４】
また、本発明のスピロビ（ｍ−ジチアン）骨格を有するエポキシもしくは／またはチオエポキシ化合物はエポキシ基もしくは／またはチオエポキシ基と反応可能な官能基１個以上有する化合物あるいは、これらの官能基１個以上と他の単独重合可能な官能基を１個以上有する化合物と硬化重合して光学材料を製造することもできる。これらのエポキシ基もしくは／またはチオエポキシ基と反応可能な官能基を有する化合物としては、エポキシ化合物、公知のチオエポキシ化合物、多価カルボン酸、多価カルボン酸無水物、メルカプトカルボン酸、ポリメルカプタン、メルカプトアルコール、メルカプトフェノール、ポリフェノール、アミン類、アミド類等があげられる。一方、エポキシ基もしくは／またはエピスルフィド基と反応可能な官能基１個以上と他の単独重合可能な官能基を１個以上有する化合物としては、ビニル、芳香族ビニル、メタクリル、アクリル、アリル等の不飽和基を有するエポキシ化合物、チオエポキシ化合物、カルボン酸、カルボン酸無水物、メルカプトカルボン酸、メルカプタン類、フェノール類、アミン類、アミド類等があげられる。以下に、エポキシ基もしくは／またはチオエポキシ基と反応可能な官能基を２個以上有する化合物の具体例を示す。
【００３５】
エポキシ化合物の具体例としては、ヒドロキノン、カテコール、レゾルシン、ビスフェノールＡ、ビスフェノールＦ、ビスフェノールスルフォン、ビスフェノールエーテル、ビスフェノールスルフィド、ハロゲン化ビスフェノールＡ、ノボラック樹脂等の多価フェノール化合物とエピハロヒドリンの縮合により製造されるフェノール系エポキシ化合物；エチレングリコール、ジエチレングリコール、トリエチレングリコール、ポリエチレングリコール、プロピレングリコール、ジプロピレングリコール、ポリプロピレングリコール、１，３−プロパンジオール、１，４−ブタンジオール、１，６−ヘキサンジオール、ネオペンチルグリコール、グリセリン、トリメチロールプロパントリメタクリレート、ペンタエリスリトール、１，３−および１，４−シクロヘキサンジオール、１，３−および１，４−シクロヘキサンジメタノール、水添ビスフェノールＡ、ビスフェノールＡ・エチレンオキサイド付加物、ビスフェノールＡ・プロピレンオキサイド付加物等の多価アルコール化合物とエピハロヒドリンの縮合により製造されるアルコール系エポキシ化合物；アジピン酸、セバチン酸、ドデカンジカルボン酸、ダイマー酸、フタル酸、イソ、テレフタル酸、テトラヒドロフタル酸、メチルテトラヒドロフタル酸、ヘキサヒドロフタル酸、ヘット酸、ナジック酸、マレイン酸、コハク酸、フマール酸、トリメリット酸、ベンゼンテトラカルボン酸、ベンゾフェノンテトラカルボン酸、ナフタリンジカルボン酸、ジフェニルジカルボン酸等の多価カルボン酸化合物とエピハロヒドリンの縮合により製造されるグリシジルエステル系エポキシ化合物；エチレンジアミン、１，２−ジアミノプロパン、１，３−ジアミノプロパン、１，２−ジアミノブタン、１，３−ジアミノブタン、１，４−ジアミノブタン、１，５−ジアミノペンタン、１，６−ジアミノヘキサン、１，７−ジアミノヘプタン、１，８−ジアミノオクタン、ビス−（３−アミノプロピル）エーテル、１，２−ビス−（３−アミノプロポキシ）エタン、１，３−ビス−（３−アミノプロポキシ）−２，２’−ジメチルプロパン、１，２−、１，３−あるいは１，４−ビスアミノシクロヘキサン、１，３−あるいは１，４−ビスアミノメチルシクロヘキサン、１，３−あるいは１，４−ビスアミノエチルシクロヘキサン、１，３−あるいは１，４−ビスアミノプロピルシクロヘキサン、水添４，４’−ジアミノジフェニルメタン、イソホロンジアミン、１，４−ビスアミノプロピルピペラジン、ｍ−、あるいはｐ−フェニレンジアミン、２，４−あるいは２，６−トリレンジアミン、ｍ−あるいはｐ−キシリレンジアミン、１，５−あるいは、２，６−ナフタレンジアミン、４，４’−ジアミノジフェニルメタン、４，４’−ジアミノジフェニルエーテル、２，２−（４，４’−ジアミノジフェニル）プロパン等の一級ジアミン、Ｎ，Ｎ’−ジメチルエチレンジアミン、Ｎ，Ｎ’−ジメチル−１，２−ジアミノプロパン、Ｎ，Ｎ’−ジメチル−１，３−ジアミノプロパン、Ｎ，Ｎ’−ジメチル−１，２−ジアミノブタン、Ｎ，Ｎ’−ジメチル−１，３−ジアミノブタン、Ｎ，Ｎ’−ジメチル−１，４−ジアミノブタン、Ｎ，Ｎ’−ジメチル−１，５−ジアミノペンタン、Ｎ，Ｎ’−ジメチル−１，６−ジアミノヘキサン、Ｎ，Ｎ’−ジメチル−１，７−ジアミノヘプタン、Ｎ，Ｎ’−ジエチルエチレンジアミン、Ｎ，Ｎ’−ジエチル−１，２−ジアミノプロパン、Ｎ，Ｎ’−ジエチル−１，３−ジアミノプロパン，Ｎ，Ｎ’−ジエチル−１，２−ジアミノブタン、Ｎ，Ｎ’−ジエチル−１，３−ジアミノブタン、Ｎ，Ｎ’−ジエチル−１，４−ジアミノブタン、Ｎ，Ｎ’−ジエチル−１，６−ジアミノヘキサン、ピペラジン、２−メチルピペラジン、２，５−あるいは２，６−ジメチルピペラジン、ホモピペラジン、１，１−ジ−（４−ピペリジル）−メタン、１，２−ジ−（４−ピペリジル）−エタン、１，３−ジ−（４−ピペリジル）−プロパン、１，４−ジ−（４−ピペリジル）−ブタン等の二級ジアミンとエピハロヒドリンの縮合により製造されるアミン系エポキシ化合物；３，４−エポキシシクロヘキシル−３，４−エポキシシクロヘキサンカルボキシレート、ビニルシクロヘキサンジオキサイド、２−（３，４−エポキシシクロヘキシル）−５，５−スピロ−３，４−エポキシシクロヘキサン−メタ−ジオキサン、ビス（３，４−エポキシシクロヘキシル）アジペート等の脂環式エポキシ化合物；シクロペンタジエンエポキシド、エポキシ化大豆油、エポキシ化ポリブタジエン、ビニルシクロヘキセンエポキシド等の不飽和化合物のエポキシ化により製造されるエポキシ化合物；上述の多価アルコール、フェノール化合物とジイソシアネートおよびグリシドール等から製造されるウレタン系エポキシ化合物等を挙げることが出来る。
【００３６】
公知のチオエポキシ化合物の具体例としては、以上のエポキシ化合物のエポキシ基の一部あるいは全てをチオエポキシ化して得られるチオエポキシ化合物を挙げることができる。
【００３７】
多価カルボン酸、多価カルボン酸無水物、ポリフェノール、アミン類等の具体例としては上述のエポキシ化合物のところで説明したエピハロヒドリンと反応させる相手の原料として上述したものを挙げることができる。
【００３８】
ポリメルカプタンとしては、具体的には１，２−ジメルカプトエタン、１，３−ジメルカプトプロパン、１，４−ジメルカプトブタン、１，６−ジメルカプトヘキサン、ジ（２−メルカプトエチル）スルフィド、１，２−〔ビス（２−メルカプトエチルチオ）〕エタン等の直鎖状ジメルカプタン化合物；２−メルカプトメチル−１，３−ジメルカプトプロパン、２−メルカプトメチル−１，４−ジメルカプトブタン、２−（２−メルカプトエチルチオ）−１，３−ジメルカプトプロパン、１，２−ビス〔（２−メルカプトエチルチオ）〕−３−メルカプトプロパン、１，１，１−トリス（メルカプトメチル）プロパン、テトラキスメルカプトメチルメタン等の分岐状脂肪族ポリメルカプタン化合物；エチレングリコールジチオグリコレート、エチレングリコールジチオプロピオネート、１，４−ブタンジオールジチオグリコレート、１，４−ブタンジオールジチオプロピオネート、トリメチロールプロパントリス（β−チオグリコレート）、トリメチロールプロパントリス（β−チオプロピオネート）、ペンタエリスリトールテトラキス（β−チオグリコレート）、ペンタエリスリトールテトラキス、（β−チオプロピオネート）等の含エステル脂肪族ポリメルカプタン化合物；１，４−ジメルカプトシクロヘキサン、１，３−ジメルカプトシクロヘキサン、１，４−ジメルカプトメチルシクロヘキサン、１，３−ジメルカプトメチルシクロヘキサン、２，５−ジメルカプトメチル−１，４−ジチアン、２，５−ジメルカプトエチル−１，４−ジチアン、２，５−ジメルカプトメチル−１−チアン、２，５−ジメルカプトエチル−１−チアン等脂肪族環状ジメルカプタン化合物等をあげることができる。
【００３９】
また、以下にエポキシ基もしくは／またはチオエポキシ基と反応可能な官能基１個以上と他の単独重合可能な官能基を１個以上有する化合物の代表的具体例を示す。不飽和基を有するエポキシ化合物としては、ビニルフェニルグリシジルエーテル、ビニルベンジルグリシジルエーテル、グリシジルメタクリレート、グリシジルアクリレート、アリルグリシジルエーテル等をあげることができる。不飽和基を有するチオエポキシ化合物としては上記の不飽和基を有するエポキシ化合物のエポキシ基をチオエポキシ化した化合物、例えば、ビニルフェニルチオグリシジルエーテル、ビニルベンジルチオグリシジルエーテル、チオグリシジルメタクリレート、チオグリシジルアクリレート、アリルチオグリシジルエーテル等をあげることができる。
【００４０】
不飽和基を有するカルボン酸化合物としては、アクリル酸、メタクリル酸、マレイン酸、無水マレイン酸、フマル酸等のα、β−不飽和カルボン酸類をあげることができる。また、不飽和基を有するアミド類としては、以上のα、β−不飽和カルボン酸類のアミドをあげることができる。
【００４１】
また、エポキシ基もしくは／またはチオエポキシ基と反応可能でかつ単独重合も可能な官能基を１個有する化合物の好ましい具体例としてはエポキシ基あるいはチオエポキシ基を１個有する化合物をあげることができる。より具体的には、エチレンオキサイド、プロピレンオキサイド等のモノエポキシ化合物類、酢酸、プロピオン酸、安息香酸等のモノカルボン酸のグリシジルエステル類、メチルグリシジルエーテル、エチルグリシジルエーテル、プロピルグリシジルエーテル類あるいはエチレンスルフィド、プロピレンスルフィド等のモノエピスルフィド化合物、上述のモノカルボン酸とチオグリシドール（１，２−エピチオ−３−ヒドロキシプロパン）から誘導される構造を有するチオグリシジルエステル類、メチルチオグリシジルエーテル（１，２−エピチオプロピルオキシメタン）、エチルチオグリシジルエーテル、プロピルチオグリシジルエーテル、ブチルチオグリシジルエーテル等のチオグリシジルエーテル類をあげることができる。これらの中で、より好ましいものはチオエポキシ基を１個有する化合物である。
【００４２】
本発明のエポキシ基もしくは／またはチオエポキシ基と反応可能な官能基を２個以上有する化合物あるいは、これらの官能基１個以上と他の単独重合可能な官能基を１個以上有する化合物およびチオエポキシ基と反応可能かつ単独重合可能な官能基を１個有する化合物とは、硬化重合触媒の存在下、硬化重合し製造することができる。硬化触媒は、前述のアミン類、ホスフィン類、酸類等が使用される。具体例としては、前述のものがここでも使用される。
【００４３】
さらに、不飽和基を有する化合物を使用する際には、重合促進剤として、ラジカル重合開始剤を使用する事が好ましい方法である。ラジカル重合開始剤とは、加熱あるいは紫外線や電子線によってラジカルを生成するものであれば良く、例えば、クミルパーオキシネオデカノエート、ジイソプロピルパーオキシジカーボネート、ジアリルパーオキシジカーボネート、ジ−ｎ−プロピルパーオキシジカーボネート、ジミリスチルパーオキシジカーボネート、クミルパーオキシネオヘキサノエート、ｔｅｒ−ヘキシルパーオキシネオデカノエート、ｔｅｒ−ブチルパーオキシネオデカノエート、ｔｅｒ−ヘキシルパーオキシネオヘキサノエート、ｔｅｒ−ブチルパーオキシネオヘキサノエート、２，４−ジクロロベンゾイルパーオキサイド、ベンゾイルパーオキサイド、ジクミルパーオキサイド、ジ−ｔｅｒ−ブチルパーオキサイド等のパーオキサイド類；クメンヒドロパーオキサイド、ｔｅｒ−ブチルヒドロパーオキサイド等のヒドロパーオキサイド類；２，２’−アゾビス（４−メトキシ−２，４−ジメチルバレロニトリル）、２，２’−アゾビス（２−シクロプロピルプロピオニトリル），２，２’−アゾビス（２，４−ジメチルバレロニトリル）、２，２’−アゾビスイソブチロニトリル、２，２’−アゾビス（２−メチルブチロニトリル）、１，１’−アゾビス（シクロヘキサン−１−カルボニトリル）、１−〔（１−シアノ−１−メチルエチル）アゾ〕ホルムアミド、２−フェニルアゾ−４−メトキシ−２，４−ジメチル−バレロニトリル２，２’−アゾビス（２−メチルプロパン）、２，２’−アゾビス（２，４，４−トリメチルペンタン）等のアゾ系化合物等の公知の熱重合触媒、ベンゾフェノン、ベンゾインベンゾインメチルエーテル等の公知の光重合触媒が挙げられる。これらのなかで好ましいものは、パーオキサイド類、ヒドロパーオキサイド類、アゾ系化合物であり、より好ましいものは、パーオキサイド類、アゾ系化合物であり、最も好ましいものは、２，２’−アゾビス（４−メトキシ−２，４−ジメチルバレロニトリル）、２，２’−アゾビス（２−シクロプロピルプロピオニトリル）、２，２’−アゾビス（２，４−ジメチルバレロニトリル）、２，２’−アゾビスイソブチロニトリル、２，２’−アゾビス（２−メチルブチロニトリル）、１，１’−アゾビス（シクロヘキサン−１−カルボニトリル）、１−〔（１−シアノ−１−メチルエチル）アゾ〕ホルムアミド、２−フェニルアゾ−４−メトキシ−２，４−ジメチル−バレロニトリル、２，２’−アゾビス（２−メチルプロパン）２，２’−アゾビス、（２，４，４−トリメチルペンタン）等のアゾ系化合物である。またこれらは、全て混合使用することができる。ラジカル重合開始剤の配合量は、組成物の成分や硬化方法によって変化するので一概には決められないが、通常は組成物総量に対して０．０１ｗｔ％〜５．０ｗｔ％好ましくは０．１ｗｔ％〜２．０ｗｔ％の範囲である。
【００４４】
また、本発明のスピロビ（ｍ−ジチアン）骨格を有するエポキシもしくは／またはチオエポキシ化合物を重合硬化して光学材料を得るに際して、公知の酸化防止剤、紫外線吸収剤等の添加剤を加えて、得られる材料の実用性をより向上せしめることはもちろん可能である。また公知の外部および／または内部離型剤を使用または添加して、得られる硬化材料の型からの離型性を向上せしめることも可能である。ここに言う内部離型剤とは、フッ素系ノニオン界面活性剤、シリコン系ノニオン界面活性剤、アルキル第４級アンモニウム塩、燐酸エステル、酸性燐酸エステル、酸性燐酸エステルのアルカリ金属塩、高級脂肪酸の金属塩、高級脂肪酸エステル、パラフィン、ワックス、高級脂肪酸アミド、高級脂肪酸アルコール、ポリシロキサン類、脂肪族アミンエチレンオキシド付加物等があげられる。
【００４５】
本発明のスピロビ（ｍ−ジチアン）骨格を有するエポキシもしくは／またはチオエポキシ化合物を重合硬化して光学材料を得るに際して、原料となる、エポキシもしくは／またはチオエポキシ化合物、さらには所望に応じて前述の硬化触媒、不飽和基を有するチオエポキシ基と反応可能な例えばグリシジルメタクリレート、チオグリシジルメタクリレート（グリシジルメタクリレートのエポキシ基をエピスルフィド化したもの）等を併用する場合、ラジカル重合開始剤、ラジカル重合可能な単量体、さらには離型剤、酸化防止剤、紫外線吸収剤等の添加剤混合後、次の様にして重合硬化してレンズ等の光学材料とされる。即ち、混合後の原料をガラスや金属製の型に注入し、加熱によって重合硬化反応を進めた後、型から外し製造される。硬化時間は０．１〜１００時間、通常１〜４８時間であり、硬化温度は−１０〜１６０℃、通常−１０〜１４０℃である。また、硬化終了後、材料を５０から１５０℃の温度で、１０分から５時間程度アニール処理を行う事は、本発明の光学材料の歪を防ぐために好ましい処理である。さらに必要に応じてハードコート、反射防止、防曇性付与等表面処理を行うことができる。本発明の硬化樹脂光学材料の製造方法は、さらに詳しく述べるならば以下の通りである。前述の様に、主原料および副原料を混合後、型に注入硬化して製造されるが、主原料であるスピロビ（ｍ−ジチアン）骨格を有するエポキシもしくは／またはチオエポキシ化合物と所望により使用されるエポキシ基もしくは／またはエピスルフィド基と反応可能な官能基を２個以上有する化合物あるいは、これらの官能基１個以上と他の単独重合可能な官能基を１個以上有する化合物およびエピスルフィド基と反応可能かつ単独重合可能な官能基を１個有する化合物、さらには所望に応じて使用される、硬化触媒、ラジカル重合開始剤、さらには離型剤、安定剤等は全て同一容器内で同時に撹拌下に混合しても、各原料を段階的に添加混合しても、数成分を別々に混合後さらに同一容器内で再混合しても良い。混合にあたり、設定温度、これに要する時間等は基本的には各成分が十分に混合される条件であればよいが、過剰の温度、時間は各原料、添加剤間の好ましくない反応が起こり、さらには粘度の上昇を来たし注型操作を困難にする等適当ではない。混合温度は−１０℃から１００℃程度の範囲で行われるべきであり、好ましい温度範囲は−１０℃から５０℃、さらに好ましいのは、−５℃から３０℃である。混合時間は、１分から５時間、好ましくは５分から２時間、さらに好ましくは５分から３０分、最も好ましいのは５分から１５分程度である。各原料、添加剤の混合前、混合時あるいは混合後に、減圧下に脱ガス操作を行う事は、後の注型重合硬化中の気泡発生を防止する点からは好ましい方法である。この時の減圧度は０．１ｍｍＨｇから７００ｍｍＨｇ程度で行うが、好ましいのは１０ｍｍＨｇから３００ｍｍＨｇである。さらに、型に注入に際して、ミクロフィルター等で不純物を濾過し除去することは本発明の光学材料の品質を高める点からも好ましい。
【００４６】
【発明の実施の形態】
以下の実施例、比較例により本発明を更に詳しく説明するが、本発明はこれらの実施例に限定されるものではない。なお、得られた重合物の性能測定は以下の測定法で行い結果を表２に示した。
【００４７】
屈折率、アッベ数（ｅ線）：アッベ屈折計を用い、２０℃で測定した。
比重：電子比重計を用いて２０℃で測定し、常法により補正した。
耐熱性：ビカット軟化点が１２０℃以上のものを○、１２０℃未満８０℃以上のものを△、８０℃未満のものを×とした。
曲げ強度：オートグラフを用いた３点曲げ試験測定において、歪みが０．２以上のものを○、０．２未満０．１以上のものを△、０．１未満のものを×とした。
落球強度：中心厚１．０ｍｍのレンズをＦＤＡ規格に準じて評価した。鋼球を１２７ｃｍの高さから落下させた時のレンズが破壊しない鋼球の最大重量（ｇ）を求めた。
【００４８】
実施例１
Ｘ１，Ｘ２，Ｘ３，Ｘ４が全てＳ、ｍが０である３，９-ビス（β−エピチオプロピルチオ）−スピロビ（ｍ−ジチアン）１００重量部に触媒としてＮ，Ｎ−ジエタノールアミンを０．２重量部、抗酸化剤として２，６−ジ−ｔｅｒ−ブチル−４−メチルフェノ−ル０．１重量部、紫外線吸収剤として２−（２−ヒドロキシ−５−ｔｅｒ−オクチルフェニル）ベンゾトリアゾ−ル０．１重量部を配合後、室温で攪拌し均一液とした。さらに１０ｍｍＨｇの減圧下十分に脱気を行った。ついでガラスモールド中で３０℃一定で１０時間、３０℃から１００℃まで１０時間かけ昇温し、さらに１００℃で２時間かけて重合硬化した。重合後、室温でガラスモールドより離型し、１００℃で１時間アニールを行った。得られた材料は無色透明であり、さらに表面状態は良好であり、脈理、面変形もほとんど認められなかった。物性の評価結果を表２に示した。
【００４９】
実施例２〜４
Ｘ１，Ｘ２，Ｘ３，Ｘ４の原子を表１に変更した以外には全て実施例１と同様に行い、その物性の評価結果を表２に示した。
【００５０】
【表１】
0003736114.tif 000009
【００５１】
比較例１
主原料をビス−（β−エピチオプロピル）スルフィドに変更以外には全て実施例１と同様に行い、その物性の評価結果を表２に示した。
【００５２】
比較例２
主原料を１，４−ビス−（β−エピチオプロピルチオエチル）シクロヘキサンに変更以外には全て実施例１と同様に行い、その物性の評価結果を表２に示した。
【００５３】
比較例３
主原料を２，５−ビス（β−エピチオプロピルチオエチル）−１，４−ジチアンに変更以外には全て実施例１と同様に行い、その物性の評価結果を表２に示した。
【００５４】
比較例４
主原料を１，２−ビス（β−エピチオプロピルオキシ）エタンに変更以外には全て実施例１と同様に行い、その物性の評価結果を表２に示した。
【００５５】
【表２】
0003736114.tif 000010
【００５６】
【発明の効果】
本発明のスピロビ（ｍ−ジチアン）骨格を有するエポキシもしくは／またはチオエポキシ化合物を重合硬化して得られる硬化樹脂光学材料より、従来技術の化合物を原料とする限り困難であった十分に高い屈折率と、良好な屈折率とアッベ数のバランスを有する樹脂光学材料が可能となった。すなわち本発明の新規な化合物により樹脂光学材料の軽量化、薄肉化および色収差の低減化が格段に進歩することとなった。これにより眼鏡等のレンズ用途として好ましい材料が製造可能となった。また、本発明の新規な樹脂硬化材料は、耐熱性、強度にも優れ各種用途に使用できる。